Способ изготовления легкоудаляемых высокотемпературных литейных стержней или литейных форм

1. Способ изготовления легкоудаляемых высокотемпературных литейных стержней или литейных форм, включающий смешивание гранул наполнителя в виде оксида алюминия со связующим в виде алюмината щелочного металла и спекание полученной смеси, отличающийся тем, что спекание полученной смеси производят селективным нагревом отдельных участков полученной смеси до температуры разложения алюмината щелочного металла, при этом режим нагрева отдельных участков полученной смеси выбирают в зависимости от необходимых физико-механических свойств соответствующих отдельных участков изготавливаемых стержней или форм.
2
2
3
2
2. Способ по п. 1, отличающийся тем, что в качестве алюмината щелочного металла используют алюминат натрия (NaAlO) или алюминат кальция (CaO⋅ AlO) или алюминат калия (KАlO).
3. Способ по п. 1, отличающийся тем, что нагрев производят источником индуцированного излучения.
4. Способ по п. 1, отличающийся тем, что нагрев осуществляют послойно и точечно.
5. Способ по п. 1, отличающийся тем, что нагрев осуществляют путем циклического насыпного добавления полученной смеси в емкость с подвижным дном с последующим точечным нагревом отдельных участков каждого слоя.
6. Способ по п. 1, отличающийся тем, что нагрев осуществляют при помощи лазера, закрепленного в подвижной головке 3D-принтера.
7. Способ по п. 1, отличающийся тем, что определение необходимых физико-механических свойств осуществляют путем определения необходимой прочности и/или степени растворимости, и/или их соотношения.
8. Способ по п. 1, отличающийся тем, что определение необходимых физико-механических свойств производят в соответствии с параметрами и/или условиями эксплуатации, и/или назначением отдельных участков стержней или форм.
9. Способ по п. 1, отличающийся тем, что выбор режима нагрева осуществляют путем выбора мощности и длительности нагрева.
2
3
10. Способ по п. 1, отличающийся тем, что выбор режима нагрева осуществляют после предварительного расчета количества дополнительных кристаллических связей оксида алюминия (АlО), обеспечивающего достижение необходимых физико-механических свойств отдельных участков стержней или форм.
11. Способ по п. 1, отличающийся тем, что выбор режима нагрева осуществляют после предварительного расчета степени разложения алюмината щелочного металла, обеспечивающей достижение необходимых физико-механических свойств отдельных участков стержней или форм.
12. Способ по п. 1, отличающийся тем, что выбор режима нагрева отдельных участков полученной смеси осуществляют после предварительного расчета удельной плотности энергии, обеспечивающей достижение необходимых физико-механических свойств отдельных участков стержней или форм.
13. Способ по п. 12, отличающийся тем, что значение удельной плотности энергии корректируют в соответствии с отклонениями значений параметров полученной смеси относительно значений, принятых за эталонные.
14. Способ по п. 13, отличающийся тем, что если значения влажности или плотности, или чистоты смеси, или размера гранул наполнителя, или процентного содержания связующего имеют отклонения от эталонных значений в большую сторону, или если форма гранул наполнителя имеет отклонения от округлой, или в качестве связующего используют ортоалюминат щелочного металла, то удельную плотность энергии увеличивают.
15. Способ по п. 13, отличающийся тем, что если значения влажности или плотности, или чистоты смеси, или размера гранул наполнителя, или процентного содержания связующего имеют отклонения от эталонных значений в меньшую сторону, или если в качестве связующего используют метаалюминат щелочного металла, то удельную плотность энергии уменьшают.